FR 2472031 A1 19810626 FR 8026685 A 19801216 Le brevet britannique n0 1 452 646 de la demanderesse décrit un procédé pour la préparation d'alliages superplastiques aluminium/calcium. Ce brevet décrit des alliages d'aluminium conte- nant de 5 à 10% de calcium, et de préférence 7,6% de calcium, avec un maximum de 1% en poids d'impuretés. Ces alliages sont préparés en fondant ensemble leurs composants purs en l'absence d'oxygène, après quoi l'alliage est soumis à des traitements mécaniques à une température d'au moins 2700C. Ce traitement mécanique consiste en laminage, pressage et manipulations de ce genre. L'alliage ainsi obtenu possède d'excellentes qualités de superplasticité et de résistance à la corrosion. Cependant les pièces obtenues par déformation superplastique (selon les méthodes tradi- tionnelles des professionnels en formage superplastique) de plaques, tubes, etc. de cet alliage présentent une ductilité à la température d'utilisation inférieure à celle des alliages commerciaux habituels d'aluminium. La demanderesse a maintenant découvert que la ductilité des objets réalisés en cet alliage Al-Ca au moyen d'une mise en forme par formage superplastique peut être notablement améliorée par le chauffage desdits objets à une température de 400'C à 600'C et de préférence de 550C pendant une durée d'au moins 30 minutes. L'amélioration de la ductilité apparaît dans le tableau suivant, o la référence 1 intéresse les objets superplastiquement formés (à raison de 10% d'allongement à 4000C) mais n'ayant pas subi le traitement thermique ci-dessus mentionné et la référence 2 inté- resse les mêmes objets superplastiquement formés ayant subit ledit traitement. Les valeurs se réfèrent à une vitesse de déformation de 3,33. 105 ms (0,2 cm/min) 24?203?; R E V E N D I C A T I 0 N S 1. Procédé pour rendre plus ductiles des objets formes en alliage superplastique, ledit alliage superplastique étant constitué d'aluminium, de 5 à 10% et de préférence de 7,6%, de calcium et au plus 1% en poids d'impuretés, caractérisé en ce que lesdits objets sont, après leur formage superplastique, réchauffés pendant au moins minutes a une température comprise entre 400 C et 600 C, de pré- férence à 550 C. 2. Objets en alliage superplastique Al-Ca obtenus par for- mage superplastique, caractérisés en ce qu'ils ont subi le procédé selon la revendication 1.